(57)【特許請求の範囲】
【請求項１】
全芳香族ポリアミドフィラメントが合撚糸された合撚糸物と、前記合撚糸物の表面に形成され、バインダーとこのバインダー内に分散している着色剤を含むコーティング層を含み、
前記バインダーは（ｉ）数平均分子量が１００〜１、０００のグリコール系ポリマー及び、（ｉｉ）水溶性エポキシ樹脂を含むものではない水溶性ポリマーからなる群の中から選択された少なくとも１種のポリマーであることを特徴とする光ケーブル用リップコード。
【請求項２】
前記着色剤が顔料及び染料の中から選択された１種であることを特徴とする請求項１に記載の光ケーブル用リップコード。
【請求項３】
前記コーティング層内に蛍光物質をさらに含むことを特徴とする請求項１に記載の光ケーブル用リップコード。
【請求項４】
前記着色剤の平均粒径が０．０１〜１００μｍであることを特徴とする請求項１または２に記載の光ケーブル用リップコード。
【請求項５】
前記着色剤の平均粒径が０．１〜１０μｍであることを特徴とする請求項１または２に記載の光ケーブル用リップコード。
【請求項６】
前記グリコール系ポリマーは、ポリエチレングリコール、ポリプロピレングリコール及びポリテトラメチレングリコールからなる群の中から選択された少なくとも１種であることを特徴とする請求項１に記載の光ケーブル用リップコード。
【請求項７】
前記水溶性ポリマーは水溶性アクリル系樹脂、水溶性ウレタン系樹脂及び水溶性フェノール系樹脂からなる群の中から選択された少なくとも１種の樹脂であることを特徴とする請求項１に記載の光ケーブル用リップコード。
【請求項８】
前記全芳香族ポリアミドフィラメントが合撚糸された合撚糸物は、（ｉ）全芳香族ポリアミドフィラメント５０〜９９重量％と、（ｉｉ）ポリエステルフィラメント、ポリアミドフィラメント、ポリビニルアルコールフィラメント、レーヨンフィラメント、ポリオレフィンフィラメント及びポリベンゾナイトフィラメントからなる群の中から選択された少なくとも１種のフィラメント１〜５０重量％で構成されることを特徴とする請求項１に記載の光ケーブル用リップコード。
【請求項９】
前記光ケーブル用リップコードの強度が５０〜１００ｋｇｆであることを特徴とする請求項１または８に記載の光ケーブル用リップコード。
【請求項１０】
前記光ケーブル用リップコードの総繊度は３、０００〜５、０００デニールであることを特徴とする請求項１または８に記載の光ケーブル用リップコード。
【請求項１１】
全芳香族ポリアミドフィラメントが合撚糸された合撚糸物の表面にバインダー及びこのバインダー内に分散している着色剤を含むコーティング液をコーティングしてコーティング層を形成し、コーティングした合撚糸物を乾燥した後に、巻取装置で巻き取ることを特徴とする光ケーブル用リップコードの製造方法であって、
前記バインダーは（ｉ）数平均分子量が１００〜１、０００のグリコール系ポリマー及び、（ｉｉ）水溶性エポキシ樹脂を含むものではない水溶性ポリマーからなる群の中から選択された１種のポリマーである光ケーブル用リップコードの製造方法。
【請求項１２】
前記コーティング液内に希釈剤をさらに含むことを特徴とする請求項１１に記載の光ケーブル用リップコードの製造方法。
【請求項１３】
前記希釈剤は水より沸点が低い蒸発加速剤と水の混合液であることを特徴とする請求項１２に記載の光ケーブル用リップコードの製造方法。
【請求項１４】
前記希釈剤は１〜２０重量％の蒸発加速剤と、８０〜９９重量％の水から構成された混合液であることを特徴とする請求項１２に記載の光ケーブル用リップコードの製造方法。
【請求項１５】
前記希釈剤は蒸発加速剤及び水からなる群の中から選択された少なくとも１種であることを特徴とする請求項１２に記載の光ケーブル用リップコードの製造方法。
【請求項１６】
前記蒸発加速剤はエタノール、メチルエチルケトン、エーテル、テトラハイドロフラン（ＴＨＦ）、アセトン及びメチルアルコールの中から選択された少なくとも１種であることを特徴とする請求項１３、１４、及び１５のいずれかに記載の光ケーブル用リップコードの製造方法。
【請求項１７】
前記全芳香族ポリアミドフィラメントが合撚糸された合撚糸物Ａを前記コーティング液が保存されたコーティング液タンクＢ内に一部が入った状態で回転するコーティングローラーＣ上を通過させる方式で、前記合撚糸物Ａの表面に前記コーティング液をコーティングすることを特徴とする請求項１１に記載の光ケーブル用リップコードの製造方法。
【請求項１８】
前記コーティングローラーＣの上部に圧搾ローラーＣ’が装着され、コーティング液がコーティングされた合撚糸物を圧搾することを特徴とする請求項１７に記載の光ケーブル用リップコードの製造方法。
【請求項１９】
前記全芳香族ポリアミドフィラメントが合撚糸された合撚糸物Ａを噴射装置Ｈでコーティング液タンクＧ内に保存されたコーティング液が供給されるコーティングローラーＣ上を通過させる方式で、前記合撚糸物Ａの表面にコーティング液をコーティングすることを特徴とする請求項１１に記載の光ケーブル用リップコードの製造方法。
【請求項２０】
前記全芳香族ポリアミドフィラメントが合撚糸された合撚糸物は、（ｉ）全芳香族ポリアミドフィラメント５０〜９９重量％と、（ｉｉ）ポリエステルフィラメント、ポリアミドフィラメント、ポリビニルアルコールフィラメント、レーヨンフィラメント、ポリオレフィンフィラメント及びポリベンゾナイトフィラメントからなる群の中から選択された少なくとも１種のフィラメント１〜５０重量％で構成されることを特徴とする請求項１１に記載の光ケーブル用リップコードの製造方法。
【請求項２１】
前記合撚糸物の表面にコーティング層を形成した後巻き取る前に、乾燥することを特徴とする請求項１１に記載の光ケーブル用リップコードの製造方法。
【請求項２２】
前記乾燥は１５０〜２４０℃の温度で５〜１、０００ｍ／分の速度で行うことを特徴とする請求項２１に記載の光ケーブル用リップコードの製造方法。
【請求項２３】
前記乾燥は１５０〜２４０℃の温度で１０〜８００ｍ／分の速度で行うことを特徴とする請求項２１に記載の光ケーブル用リップコードの製造方法。
【発明の詳細な説明】
【技術分野】
【０００１】
本発明は光ケーブル用リップコード（ｒｉｐｃｏｒｄ）及びその製造方法に関するもので、より詳細には、全芳香族ポリアミドフィラメントが合撚糸された合撚糸物の表面に着色剤を含むコーティング層を形成し、光ケーブルの設置及び修理作業時、光ケーブル補強材と区分が容易であり、作業性が向上する光ケーブル用リップコード及びその製造方法に関するものである。
【背景技術】
【０００２】
光ケーブル用リップコードは、別名カッティング繊維（ｃｕｔｔｉｎｇ  ｆｉｂｅｒ）とも言われ、光ケーブルの樹脂コーティング層を容易にカッティングして剥ぎ取る役割をする。
【０００３】
図１に示すように、光ケーブルは一般的に光ケーブルの中央部に位置する光ファイバー１、光ファイバー１を保護するために光ファイバーを覆いかぶせる補強材２、補強材２と混ざっているリップコード３、及び補強材２とリップコード３の外周に形成された樹脂コーティング層４で構成される。
【０００４】
図１は従来の光ケーブルの概略的な断面図である。
【０００５】
補強材２としては通常に複数本の全芳香族ポリアミドフィラメントが無撚状態（ｎｏｎ−ｔｗｉｓｔｅｄ）で合糸されている全芳香族ポリアミドフィラメント束を多く使用する。
【０００６】
補強材２は光ファイバー１を保護する役割をする。
【０００７】
リップコード３は光ケーブルの修理などのために光ケーブルの樹脂コーティング層４を容易に剥ぎ取る役割をする。言い換えれば、光ケーブルの修理時にリップコード３を探して引っぱると光ケーブルの樹脂コーティング層４を容易に剥ぎ取ることができる。
【０００８】
光ケーブルの修理時に光ケーブルの樹脂コーティング層４を容易にカッティングして剥ぎ取るためには、補強材２の中からリップコード３を容易に識別できることが好ましい。
【０００９】
従来の光ケーブル用リップコードは主に複数本の全芳香族ポリアミドフィラメントが合撚糸されているものを使用した。しかし、従来の光ケーブル用リップコードは全芳香族ポリアミドフィラメントだけで構成されるため、モジュラスなどの機械的物性は優れるが、染色性が悪く、染色時強度が低下して、染色堅牢度が低く、製造コストが高いなどの短所を有している。
【００１０】
特に、従来の光ケーブル用リップコードは染色性及び染色堅牢度が悪くて、染色を行っても光ケーブル修理時補強材２の中からリップコード３を識別するのは難しい問題がある。
【００１１】
もう一つの従来の光ケーブル用リップコードとして、特許文献１には巻き数が２００〜５００回／メートルの複数本のポリエステル糸を１，５００〜１２，０００デニールまで合糸して製造した光ケーブル用リップコードが提案されている。このリップコードはポリエステル糸だけで構成されて染色性が養護されて識別は容易であるが、全芳香族ポリアミド繊維からなるリップコードと比較する時、要求されるモジュラスなどの機械的物性を満足させるためにはデニールが太くなって重量が重くなる問題がある。
【００１２】
もう一つの従来の従来技術として特許文献２には繊維状物質の外周にポリテトラフルオロエチレン樹脂、シリコン分散ポリエチレン樹脂、シリコングラフトポリエチレン樹脂またはふっ素樹脂が分散したポリエチレン樹脂などが被覆されたリップコードが記述されている。特許文献３にはリップコードが損傷されることを防止してリップコードに平滑性を与えるためにリップコードにシリコンオイルまたはワックスなどをコーティングしたリップコードが提案されている。しかし、前述した従来技術はリップコードの平滑性及び耐摩耗性は改善できるが、補強材２とリップコードの識別が難しい問題がある。
【００１３】
もう一つの従来技術として、特許文献４にはリップコード識別を容易にするためにリップコードに色相を与えたバッファーチューブが開示されている。特許文献５には（ｉ）線心集合体とこれを覆いかぶせるユニットジャケットからなる線心ユニット集合体と、（ｉｉ）線心ユニット集合体を長手方向に覆いかぶせるケーブルジャケットを含み、線心集合体とユニットジャケットとの間に識別コードが表示された識別テープが挿入されている多線心ケーブルが提案されている。しかし、前述した従来技術はリップコードまたは線心ユニットを容易に識別することはできるが、リップコードの耐摩耗性などを改善できない問題がある。
【００１４】
前述したように、従来技術は光ケーブル用リップコードの識別が容易な効果と、リップコードの耐摩耗性及び機械的物性などを改善する効果を同時に得ることができない問題点がある。
【先行技術文献】
【特許文献】
【００１５】
【特許文献１】韓国特許登録第０３７３２３５号明細書
【特許文献２】特開２００５−１４８１５０号公報
【特許文献３】米国特許出願公開第２００５−０３６７５０号明細書
【特許文献４】米国特許出願公開第２００３−０９５７６３号明細書
【特許文献５】韓国実用新案登録第０３５２９７７号明細書
【発明の概要】
【発明が解決しようとする課題】
【００１６】
したがって、前述した問題点を解決するためになされた本発明は、全芳香族ポリアミドフィラメントが合撚糸された合撚糸物の表面に着色剤を含むコーティング層が形成されて光ケーブルの設置及び修理作業時に光ケーブル補強材と容易に識別でき、機械的物性に優れた光ケーブル用リップコード及びその製造方法を提供することにその目的がある。
【００１７】
本発明の他の目的は全芳香族ポリアミドフィラメントが合撚糸された合撚糸物の表面に着色剤を含むコーティング層が形成されて光ケーブルの設置及び修理作業時に光ケーブル補強材と容易に識別でき、機械的物性に優れた光ケーブル用リップコードを製造する時、コーティング層内に希釈剤をより簡単で十分に蒸発させることができるので、生産性が向上すると共に、希釈剤残存による物性の低下及びコーティング堅牢度の低下などを効果的に防止できる方法を提供することにある。
【００１８】
本発明のもう一つの目的は優れた機械的物性と染色性など、その他の付加機能を同時に与えるために、全芳香族ポリアミドフィラメントと全芳香族ポリアミドフィラメントではない機能性産業用フィラメントが合撚糸により混ざり合っているハイブリッド（ｈｙｂｒｉｄ）状態の光ケーブル用リップコードを提供することにある。
【課題を解決するための手段】
【００１９】
前述した目的を達成するために、本発明の光ケーブル用リップコードは全芳香族ポリアミドフィラメントが合撚糸された合撚糸物と、前記合撚糸物の表面に形成され、バインダーとこのバインダー内に分散している着色剤を含むコーティング層を含むことを特徴とする。
【００２０】
また、本発明に係る光ケーブル用リップコードの製造方法は全芳香族ポリアミドフィラメントが合撚糸された合撚糸物の表面にバインダー及び着色剤を含むコーティング液をコーティングしてコーティング層を形成し、コーティングした合撚糸物を乾燥した後に、巻取装置で巻き取ることを含むことを特徴とする。
【発明の効果】
【００２１】
本発明の光ケーブル用リップコードは全芳香族ポリアミドフィラメントの合撚糸物の表面に着色剤を含むコーティング層が形成されているので、光ケーブルの修理及び設置作業時、光ケーブルの補強材と容易に識別でき、全芳香族ポリアミドフィラメントの固有特性に起因して高強度などの機械的物性にも優れる。
【００２２】
特に、本発明のリップコードはコーティング層内に蛍光物質が含まれた場合にはトンネルなどのような暗い場所でも光ケーブルの補強材と容易に識別できる。
【００２３】
また、本発明はコーティング層内の希釈剤の蒸発が容易で生産性が向上し、コーティング層内における希釈剤の残存による物性の低下やコーティング堅牢度の低下を効果的に防止できる。
【００２４】
本発明のリップコードはモジュラスなどの機械的物性に優れると共に、染色性など、その他の付加機能も備える。また、本発明は染色時強度低下が少なくて、染色堅牢度及び染色性に優れ、光ケーブル修理時容易に識別でき、製造コストも低下する。
【図面の簡単な説明】
【００２５】
【図１】光ケーブルの概略的な断面図である。
【図２】本発明に係る光ケーブル用リップコードを製造する工程を示す概略図である。
【図３】本発明に係る光ケーブル用リップコードを製造する工程を示す概略図である。
【発明を実施するための形態】
【００２６】
以下、添付した図面を参照して本発明をより詳細に説明する。
【００２７】
前述した目的を達成するために、本発明の光ケーブル用リップコードは全芳香族ポリアミドフィラメントが合撚糸された合撚糸物と、前記合撚糸物の表面に形成され、バインダーとこのバインダー内に分散している着色剤を含むコーティング層を含むことを特徴とする。
【００２８】
また、本発明に係る光ケーブル用リップコードの製造方法は全芳香族ポリアミドフィラメントが合撚糸された合撚糸物の表面にバインダー及び着色剤を含むコーティング液をコーティングしてコーティング層を形成し、コーティングした合撚糸物を乾燥した後に、巻取装置で巻き取ることを含むことを特徴とする。
【００２９】
バインダー内に分散している着色剤は顔料または染料である。
【００３０】
着色剤の平均粒径は０．０１〜１００μｍ、より好ましくは０．１〜１０μｍであることが好ましい。
【００３１】
着色剤の平均粒径が０．０１μｍより小さいとコーティング作業時着色剤が飛散してコーティング作業が難しくなり、１００μｍより大きいとバインダー内に着色剤を均一に分散することが難しくなる。
【００３２】
着色剤の平均粒径はベックマン（ＢＥＣＫＭＡＮ）社のレーザー粒度分析機（Ｌａｓｅｒ  Ｐａｒｔｉｃｌｅ  Ｓｉｚｅ  Ａｎａｌｙｚｅｒ、モデル名ＬＳ１３３２０（Ｔｏｒｎａｄｏ））を使用して５回測定した後、測定値の中から最小値と最大値を除外した残り３個の測定値を平均して求めた。
【００３３】
バインダーは（ｉ）数平均分子量が１００〜１，０００のグリコール系ポリマー及び、（ｉｉ）水溶性ポリマーからなる群の中から選択された少なくとも１種のポリマーである。
【００３４】
グリコール系ポリマーはポリエチレングリコール、ポリプロピレングリコール及びポリテトラメチレングリコールからなる群の中から選択された１種であり、水溶性ポリマーは水溶性アクリル系樹脂、水溶性ウレタン系樹脂、水溶性フェノール系樹脂及び水溶性エポキシ系樹脂からなる群の中から選択された１種の樹脂などである。
【００３５】
バインダーが上記のグリコール系ポリマーの場合には乾燥工程なしに自然状態で硬化されるために、バインダーが水溶性ポリマーの場合より乾燥工程が省略されて製造コスト側面で有利である。
【００３６】
グリコール系ポリマーのバインダーの数平均分子量が前記範囲を超えると、粘度が非常に高かったり低くなって、合撚糸物のコーティング作業性が低下する恐れがある。
【００３７】
バインダーが水溶性ポリマーの場合には溶媒である水を乾燥する工程が必要である。
【００３８】
光ケーブル用リップコードの強度及び染色性を改善するために、全芳香族ポリアミドフィラメントが合撚糸された合撚糸物は（ｉ）全芳香族ポリアミドフィラメント５０〜９９重量％と、（ｉｉ）ポリエステルフィラメント、ポリアミドフィラメント、ポリビニルアルコールフィラメント、レーヨンフィラメント、ポリオレフィンフィラメント及びポリベンゾナイト（ｐｏｌｙｂｅｎｚｏｎｉｔｅ）フィラメントからなる群の中から選択された１種のフィラメント（以下「機能性産業用フィラメント」という）１〜５０重量％で構成することが好ましい。
【００３９】
本発明の光ケーブル用リップコード内の全芳香族ポリアミドフィラメントが５０重量％未満の場合、言い換えれば機能性産業用フィラメントが５０重量％を超過する場合にはモジュラスなどの機械的物性が低下する。
【００４０】
一方、機能性産業用フィラメントが１重量％未満の場合には染色性及びバルキー性などの付加機能が効果的に発揮できない。
【００４１】
具体的に、機能性産業用フィラメントとして、ポリエステルフィラメント、ポリアミドフィラメントまたはレーヨンフィラメントを使用すると、染色性と染色堅牢度が向上し、高分子量のポリエチレンフィラメントを使用するとモジュラスなどの機械的物性がより一層向上する。
【００４２】
本発明の光ケーブル用リップコードは強度が５０〜１００ｋｇｆであり、総繊度が３，０００〜５，０００デニールであることが好ましい。
【００４３】
強度及び総繊度がこの範囲を超過する場合には、光ケーブル樹脂コーティング層を剥ぎ取る作業は容易であるが、光ケーブル用リップコードが堅くなって、取り扱いが難しくなり、製造コストも上昇する。また、強度及び総繊度がともに前述の範囲未満の場合には、物性が低下した光ケーブルの樹脂コーティング層をカッティングして剥ぎ取る時、光ケーブル用リップコードが切断される問題が発生する恐れがある。
【００４４】
本発明に係る光ケーブル用リップコードの製造方法は全芳香族ポリアミドフィラメントが合撚糸された合撚糸物の表面にバインダー及び着色剤を含むコーティング液をコーティングしてコーティング層を形成し、コーティングした合撚糸物を乾燥した後に、巻取装置で巻き取ることを特徴とする。
【００４５】
コーティング液内に希釈剤をさらに含むことがより一層好ましい。
【００４６】
希釈剤としては水を単独に使用することもでき、水より沸点が低い蒸発加速剤（以下「蒸発加速剤」と略称する）と水の混合液を使用することもでき、蒸発加速剤を単独に使用することができる。
【００４７】
希釈剤が蒸発加速剤と水の混合液の場合、混合液は１〜２０重量％の蒸発加速剤と８０〜９９重量％の水からなることが好ましい。
【００４８】
蒸発加速剤含有量が混合液の全体重量対比８０重量％未満であれば、コーティング層内における希釈剤の残存による光ケーブル用リップコードの物性の低下やコーティング堅牢度の低下を効果的に防止することが難しくなる。
【００４９】
水より沸点が低い蒸発加速剤としては例えば、エタノール、メチルエチルケトン、エーテル、テトラヒドロフラン（ＴＨＦ）、アセトンまたはメチルアルコールを含む。
【００５０】
蒸発加速剤はコーティング液内の希釈剤をよく蒸発させて生産性が向上し、コーティング層内における希釈剤の残存による光ケーブル用リップコードの物性の低下やコーティング堅牢度の低下を効果的に防止する役割をする。
【００５１】
全芳香族ポリアミドフィラメントが合撚糸された合撚糸物Ａの表面にコーティング液をコーティングするために、図２に示すように合撚糸物Ａをコーティング液タンクＢ内に一部が入った状態で回転するコーティングローラーＣ上を通過させる方法、図３に示すように噴射装置Ｈでコーティング液タンクＧに保存されたコーティング液が供給されるコーティングローラーＣ上を通過させる方法を利用できる。
【００５２】
図２に示すように、コーティングローラーＣの上部に圧搾ローラーＣ’を装着してコーティング液にコーティングした合撚糸物を圧搾することが好ましい。
【００５３】
一方、表面にコーティング液がコーティングされた合撚糸物Ａは１５０〜２４０℃の温度で、５〜１，０００ｍ／分の速度、より好ましくは１０〜８００ｍ／分の速度で行うことが好ましい。
【００５４】
次に、図２ないし図３を参照して本発明に係る光ケーブル用リップコードを製造する方法を具体的に説明する。
【００５５】
図２ないし図３は本発明によって光ケーブル用リップコードを製造する工程を示す概略図である。
【００５６】
図２に示すように、本発明の方法は全芳香族ポリアミドフィラメントが合撚糸された合撚糸物Ａを前述したコーティング液が保存されたコーティング液タンクＢ内に一部が入った状態で回転するコーティングローラーＣ上を通過しながら合撚糸物の表面にコーティング液をコーティングし、これを乾燥装置Ｄで乾燥した後、巻取機Ｅに巻き取って表面に着色剤を含むコーティング層が形成された光ケーブル用リップコードを製造する。
【００５７】
より好ましくは、コーティングローラーＣの上部に圧搾ローラーＣ’を装着してコーティングした合撚糸物を圧搾することが良い。
【００５８】
図３に示すように、本発明のもう一つの実施形態に係る方法は全芳香族ポリアミドフィラメントが合糸された合撚糸物Ａを噴射装置Ｈでコーティング液タンクＧ内に保存された前述のコーティング液が供給されるコーティングローラーＣ上を通過しながら合撚糸物Ａの表面にコーティング液をコーティングし、これを乾燥装置Ｄで乾燥した後、巻取機Ｅに巻き取って、表面に着色剤を含むコーティング層が形成された光ケーブル用リップコードを製造する。
【実施例】
【００５９】
以下、添付図面を参照して行う以下の実施例及び比較例を通じて本発明をより詳細に説明する。
【００６０】
しかし、これらの例は本発明の好ましい実施形態として示すように意図したもので、本発明の範囲を限定するものではない。
【００６１】
（実施例１）
単繊度が１．５デニールであるモノフィラメント１，０００本で構成した全芳香族ポリアミドフィラメント２本が合撚糸されて総繊度が３，０００デニールの合撚糸物Ａを製造した。
【００６２】
図２に示すように、製造した合撚糸物は（ｉ）数平均分子量が４００のポリエチレングリコールのバインダー及び、（ｉｉ）バインダー内に分散している平均粒径５μｍの染料の着色剤を含むコーティング液が保存されたコーティング液タンクＢ内に一部が入った状態で回転するコーティングローラーＣ上を通過させて合撚糸物Ａの表面にコーティング液をコーティングしてコーティング層を形成する。次に、巻取機Ｅに巻き取って光ケーブル用リップコード３を製造した。
【００６３】
この時、コーティングローラーＣの上部に圧搾ローラーＣ’を設けた。
【００６４】
光ファイバー１を全芳香族ポリアミドフィラメントの合撚糸物の補強材２と前述のように製造した光ケーブル用リップコード３で覆いかぶせた後、その上に樹脂コーティング層４を形成し、図１に示したような断面を有する光ケーブルを製造した。
【００６５】
製造した光ケーブル用リップコードの強度と光ケーブルの中からのリップコード識別容易性を評価し、その結果を表１に示した。
【００６６】
（実施例２）
単繊度が１．５デニールであるモノフィラメント１，０００本で構成した全芳香族ポリアミドフィラメント３本が合撚糸されて総繊度が４，５００デニールの合撚糸物Ａを製造した。
【００６７】
図３に示すように、製造した合撚糸物は噴射装置Ｈを通じて（ｉ）数平均分子量が６００のポリテトラメチレングリコールのバインダー及び、（ｉｉ）バインダー内に分散している平均粒径５μｍの染料の着色剤を含むコーティング液がコーティング液タンクＢから供給されるコーティングローラーＣ上を通過させて合撚糸物Ａの表面にコーティング液をコーティングしてコーティング層を形成する。次に、巻取機Ｅに巻き取って光ケーブル用リップコード３を製造した。
【００６８】
光ファイバー１を全芳香族ポリアミドフィラメントの合撚糸物の補強材２と前述のように製造した光ケーブル用リップコード３で覆いかぶせた後、その上に樹脂コーティング層４を形成して図１に示したような断面を有する光ケーブルを製造した。
【００６９】
製造した光ケーブル用リップコードの強度と光ケーブルの中からのリップコード識別容易性を評価し、その結果を表１に示した。
【００７０】
（実施例３）
実施例１のコーティング液の代りに、（ｉ）水溶性アクリル樹脂のバインダー、（ｉｉ）バインダー内に分散している平均粒径５μｍの顔料及び、（ｉｉｉ）水である希釈剤を含むコーティング液を使用したことと、合撚糸物Ａの表面にコーティング液をコーティングしてコーティング層を形成した後、これを巻取機Ｅに巻き取る前に温度が２００℃の乾燥装置Ｄ内に２０ｍ／分の速度で通過しながら乾燥したことを除いて、実施例１と同様の条件で光ケーブル用リップコードと、図１に示したような断面を有する光ケーブルを製造した。
【００７１】
製造した光ケーブル用リップコードの強度と光ケーブルの中からのリップコード識別容易性を評価し、その結果を表１に示した。
【００７２】
（実施例４）
実施例２のコーティング液の代りに、（ｉ）水溶性アクリル樹脂のバインダー、（ｉｉ）前記バインダー内に分散している平均粒径５μｍの顔料及び、（ｉｉｉ）水と蒸発加速剤であるエタノールの混合溶液である希釈剤を含むコーティング液を使用したことと、合撚糸物Ａの表面にコーティング液をコーティングしてコーティング層を形成した後、これを巻取機Ｅに巻き取る前に温度が２００℃の乾燥装置Ｄ内に２０ｍ／分の速度で通過しながら乾燥したことを除いて、実施例２と同様の条件で光ケーブル用リップコードと、図１に示したような断面を有する光ケーブルを製造した。
【００７３】
製造した光ケーブル用リップコードの強度と光ケーブルの中からのリップコード識別容易性を評価し、その結果を表１に示した。
【００７４】
（実施例５）
実施例１のコーティング液の代りに、（ｉ）水溶性ウレタン樹脂のバインダー、（ｉｉ）バインダー内に分散している平均粒径５μｍの染料及び、（ｉｉｉ）メチルエチルケトンの蒸発加速剤を含むコーティング液を使用したことと、合撚糸物Ａの表面にコーティング液をコーティングしてコーティング層を形成した後、これを巻取機Ｅに巻き取る前に温度が２００℃の乾燥装置Ｄ内に２０ｍ／分の速度で通過しながら乾燥したことを除いて、実施例１と同様の条件で光ケーブル用リップコードと、図１に示したような断面を有する光ケーブルを製造した。
【００７５】
製造した光ケーブル用リップコードの強度と光ケーブルの中からのリップコード識別容易性を評価し、その結果を表１に示した。
【００７６】
（実施例６）
実施例１の合撚糸物Ａの代りに、（ｉ）単繊度が１．５デニールであるモノフィラメント１，０００本で構成された１，５００デニールの全芳香族ポリアミドフィラメント１本と、（ｉｉ）総繊度が１，５００デニールのポリエチレンフィラメント１本からなる合撚糸物を使用したことを除いて、実施例１と同様の条件で光ケーブル用リップコードと、図１と同様の断面を有する光ケーブルを製造した。
【００７７】
製造した光ケーブル用リップコードの強度と光ケーブルの中からのリップコード識別容易性を評価し、その結果を表１に示した。
【００７８】
（実施例７）
実施例１のコーティング液の代りに、（ｉ）水溶性フェノール樹脂のバインダー、（ｉｉ）バインダー内に分散している平均粒径１０μｍの染料及び、（ｉｉｉ）アセトンの蒸発加速剤を含むコーティング液を使用したことと、合撚糸物Ａの表面にコーティング液をコーティングしてコーティング層を形成した後、これを巻取機Ｅに巻き取る前に温度が２００℃の乾燥装置Ｄ内に２０ｍ／分の速度で通過しながら乾燥したことを除いて、実施例１と同様の条件で光ケーブル用リップコードと、図１に示したような断面を有する光ケーブルを製造した。
【００７９】
製造した光ケーブル用リップコードの強度と光ケーブルの中からのリップコード識別容易性を評価し、その結果を表１に示した。
【００８０】
（実施例８）
実施例１のコーティング液の代りに、（ｉ）水溶性エポキシ樹脂のバインダー、（ｉｉ）バインダー内に分散している平均粒径２０μｍの染料及び、（ｉｉｉ）ヒドロフランの蒸発加速剤を含むコーティング液を使用したことと、合撚糸物Ａの表面にコーティング液をコーティングしてコーティング層を形成した後、これを巻取機Ｅに巻き取る前に温度が２００℃の乾燥装置Ｄ内に２０ｍ／分の速度で通過しながら乾燥したことを除いて、実施例１と同様の条件で光ケーブル用リップコードと、図１に示したような断面を有する光ケーブルを製造した。
【００８１】
製造した光ケーブル用リップコードの強度と光ケーブルの中からのリップコード識別容易性を評価し、その結果を表１に示した。
【００８２】
（実施例９）
実施例１の合撚糸物Ａの代りに、（ｉ）単繊度が１．０デニールであるモノフィラメント１，０００本で構成された１，０００デニールの全芳香族ポリアミドフィラメント２本と、（ｉｉ）総繊度が１，５００デニールのポリエチレンフィラメント２本からなる合撚糸物を使用したことを除いて、実施例１と同様の条件で光ケーブル用リップコードと、図１に示したような断面を有する光ケーブルを製造した。
【００８３】
製造した光ケーブル用リップコードの強度と光ケーブルの中からのリップコード識別容易性を評価し、その結果を表１に示した。
【００８４】
（比較例１）
単繊度が１．５デニールであるモノフィラメント１，０００本で構成した全芳香族ポリアミドフィラメント３本が合撚糸されて総繊度が４，５００デニールの合撚糸物Ａで光ケーブル用リップコードを製造した。
【００８５】
次に、光ファイバー１を全芳香族ポリアミドフィラメントの合撚糸物の補強材２と、前述のように製造した光ケーブル用リップコード３で覆いかぶせ、その上に樹脂コーティング層４を形成して図１に示したような断面を有する光ケーブルを製造した。
【００８６】
製造した光ケーブル用リップコードの強度と光ケーブルの中からのリップコード識別容易性を評価し、その結果を表１に示した。
【００８７】
（比較例２）
実施例１のコーティング液内に含まれたバインダーを数平均分子量が８０のポリエチレングリコールに変更したことを除いて、実施例１と同様の条件で光ケーブル用リップコードと、図１に示したような断面を有する光ケーブルを製造した。
【００８８】
製造した光ケーブル用リップコードの強度と光ケーブルの中からのリップコード識別容易性を評価し、その結果を表１に示した。
【００８９】
（比較例３）
実施例２のコーティング液内に含まれたバインダーを数平均分子量が１，１５０のポリテトラメチレングリコールに変更したことを除いて、実施例１と同様の条件で光ケーブル用リップコードと、図１に示したような断面を有する光ケーブルを製造した。
【００９０】
製造した光ケーブル用リップコードの強度と光ケーブルの中からのリップコード識別容易性を評価し、その結果を表１に示した。
物性測定結果
【００９１】
【表１】
0005400035.tif 000002
【００９２】
表１において、光ケーブル用リップコードの強度は２５０ｍｍ長さの試料を使用して３００ｍｍ／分の引長速度でＡＳＴＭ  Ｄ８８５方法で測定した。
【００９３】
光ケーブルの中からのリップコード識別容易性は専門家１０名の官能試験を施して、８名以上が容易に識別する場合は「識別容易」に、７人以下が容易に識別できない場合は「識別困難」に区分した。
【００９４】
比較例２及び比較例３はバインダーの数平均分子量が１００〜１，０００の範囲を超えるため、実施例１及び実施例２と比較時、合撚糸物Ａにコーティング液をコーティングする工程性が大きく低下した。
【産業上の利用可能性】
【００９５】
前述したように、本発明に係るフィラメントの合糸方法は光ケーブルの製造時、光ファイバーをカバーリングする全芳香族ポリアミドフィラメント合糸物を製造するのに有用である。
【００９６】
本発明は光ケーブルの樹脂コーティング層を容易にカッティングして剥ぎ取るリップコードとして有用である。従って、本発明の産業利用性はきわめて高いものといえる。
【００９７】
一方、本明細書内で本発明をいくつかの好ましい実施形態によって記述したが、当業者ならば、添付の特許請求の範囲に開示した本発明の範疇及び思想から外れずに、多くの変形及び修正がなされ得ることがわかるはずである。
【符号の説明】
【００９８】
１  光ファイバー
２  補強材
３  リップコード
４  樹脂コーティング層
Ａ  全芳香族ポリアミドフィラメントの合撚糸物ボビン
Ｂ  コーティング液槽
Ｃ  コーティングローラー
Ｃ’  圧搾ローラー
Ｄ  乾燥装置
Ｅ  巻取機
Ｆ  ガイドローラー
Ｇ  コーティング液タンク
Ｈ  噴射装置
【図１】
0005400035.tif 000003
【図２】
0005400035.tif 000004
【図３】
0005400035.tif 000005